(57)【要約】【課題】本発明は、一般式(１)又は一般式(２)で表されるポリイミド又はその前駆体およびこれを含む感光性有機絶縁材組成物に関する。上記ポリイミド又はその前駆体は、ポリアルキレンオキシドを含むジアミンで製造されることを特徴とする。【解決手段】本発明の感光性有機絶縁材組成物は、ＯＬＥＤデバイス用として使用すると、低温硬化および硬化時間が短縮され、低いテーパー角を形成することができ、高感度および高残膜の実現が可能である。また、ポジ型感光性組成物として露光部のアルカリ溶液に対する溶解度に優れ、現像異物の発生を最小限に減らすことができる。【選択図】図１
2014225031.tif 000002
【特許請求の範囲】
【請求項１】
下記一般式(１)又は一般式(２)で表されるポリイミド又はその前駆体１００重量部に対し光活性物質１〜５０重量部を含む感光性有機絶縁材組成物。
【化１】
2014225031.tif 000023
【化２】
2014225031.tif 000024
式中、Ｘは４価の有機基であり、
Ｙは２価の有機基であり、
Ｚは下記一般式(３)で表されるジアミン化合物から由来したものである。
【化３】
2014225031.tif 000025
式中、ｍは２〜２１の整数であり、Ｒ'は炭素数２〜６のアルキレン基である。
また、０≦ｐ<１、０<ｑ≦１、ｐ＋ｑ=１である。
ｎは２〜５００の整数であり、
Ｒは水素又はアルキル基又はシリルアルキル基(ｓｉｌｙｌ ａｌｋｙｌ)からなる群より選ばれるものである。
【請求項２】
上記Ｚは、下記一般式(４)で表されるジアミン化合物から由来したことを特徴とする請求項１に記載の感光性有機絶縁材組成物。
【化４】
2014225031.tif 000026
式中、ｍは２〜２１の整数である。
【請求項３】
上記一般式(３)のｍは２〜７の整数であることを特徴とする請求項２に記載の感光性有機絶縁材組成物。
【請求項４】
上記一般式(１)又は一般式(２)の置換基Ｘは、下記一般式で表される有機基群から選ばれる１種以上であることを特徴とする請求項１に記載の感光性有機絶縁材組成物。
2014225031.tif 000027
【請求項５】
上記一般式(１)又は一般式(２)の置換基Ｙは、下記一般式で表される２価の有機基群から選ばれる１種以上であることを特徴とする請求項１に記載の感光性有機絶縁材組成物。
2014225031.tif 000028
【請求項６】
2014225031.tif 000029
上記一般式(１)又は一般式(２)の置換基Ｙは、下記一般式で表されるジアミン化合物群から選ばれる１種以上から由来する有機基であることを特徴とする請求項１に記載の感光性有機絶縁材組成物。
【請求項７】
上記光活性物質は、下記一般式で表される化合物群から選ばれる１種以上であることを特徴とする請求項１に記載の感光性有機絶縁材組成物。
2014225031.tif 000030
式中、Ｄは、例えば下記一般式で表される有機基又は水素原子(-Ｈ)から選ばれる１種以上である。
2014225031.tif 000031
【請求項８】
溶解速度調節剤、増感剤、接着力増進剤および界面活性剤からなる群より選ばれる１種以上の添加剤をポリイミド又はその前駆体１００重量部に対し０.１〜３０重量部を含むことを特徴とする請求項１に記載の感光性有機絶縁材組成物。
【請求項９】
Ｎ-メチル-２-ピロリドン、Ｎ,Ｎ-ジメチルホルムアミド、Ｎ,Ｎ-ジメチルアセトアミド、ジメチルスルホキシド、Ｎ,Ｎ-ジエチルアセトアミド、γ-ブチロラクトン、γ-バレロラクトン、ｍ-クレゾール、エチレングリコールモノメチルエーテル、エチレングリコールモノメチルエーテルアセテート、エチレングリコールモノエチルエーテル、エチレングリコールモノエチルエーテルアセテート、エチレングリコールモノブチルエーテル、エチレングリコールモノブチルエーテルアセテート、プロピレングリコールモノメチルエーテル、プロピレングリコールモノメチルエーテルアセテート、プロピレングリコールモノエチルエーテル、プロピレングリコールモノエチルエーテルアセテート、プロピレングリコールモノプロピルエーテル、プロピレングリコールモノプロピルエーテルアセテート、プロピレングリコールモノブチルエーテル、プロピレングリコールモノブチルエーテルアセテート、プロピレングリコールジメチルエーテル、プロピレングリコールジエチルエーテル、プロピレングリコールジプロピルエーテル、プロピレングリコールジブチルエーテル、乳酸エチル、乳酸ブチル、シクロヘキサノンおよびシクロペンタノンからなる群より選ばれる１種以上の溶媒を組成物１００重量部に対し４０〜９７重量部を含むことを特徴とする請求項１に記載の感光性有機絶縁材組成物。
【請求項１０】
請求項１に記載の感光性樹脂組成物で製造されたポリイミドフィルムを含むＯＬＥＤ絶縁膜、ＬＣＤ絶縁膜又は半導体絶縁膜。
【発明の詳細な説明】
【技術分野】
【０００１】
本発明はＯＬＥＤの絶縁膜として用いられる感光性有機絶縁材組成物に関する。
【背景技術】
【０００２】
ＯＬＥＤ用絶縁膜は、ＯＬＥＤ用有機発光物質が蒸着されて画素として作用する領域を除いた全ての領域にポリイミド(ＰＩ)絶縁層を形成して画素形状を規定する役割をし、各画素の電気的独立駆動を可能にする。
【０００３】
ポリイミドは主鎖にヘテロイミド環を有しているポリマーであって、テトラカルボン酸とジアミンを縮重合させて製造する。
【０００４】
上記ポリイミドは、光透過度に優れ、機械的性質、熱的特性および基質との接着力が非常に優れるので商業的に重要である。ポリイミドは、電気、電子、自動車、飛行機、半導体など多様な分野において金属やガラスなどの代わりに広範囲に用いられている。
【０００５】
特に、ポリイミドは、熱的特性と機械的性質に優れるので、半導体素子の表面保護膜又は絶縁膜などに用いられている。一般的に、ポリイミドは溶解性が低いので、ポリイミド前駆体溶液を得た後これをガラスなどの基板上にコーティングし、熱処理により硬化させる方法で製造される。市販されているポリイミド製品は、ポリイミド前駆体溶液のポリイミドフィルム状態で供給され、半導体素子分野においては主にポリイミド前駆体溶液状態で供給される。
【０００６】
感光性有機絶縁材組成物は、光感度のみでなく低温硬化と短い硬化時間にも信頼性があり、且つ低いテーパー角を形成する絶縁膜を提供できるものが有利である。また、エッジ(ｅｄｇｅ)に残渣のない高残膜を実現することができ、露光部がアルカリ溶液に溶解して現像異物が最小限に発生するものが望ましい。有機絶縁材組成物の感光性樹脂として用いられるポリイミド又はその前駆体を製造するための合成単量体の選択が重要である。
【発明の概要】
【発明が解決しようとする課題】
【０００７】
これにより、本発明の発明者らは、様々な研究と実験を重ねた結果、ポリイミド又はその前駆体の製造時にポリアルキレンオキシドを含有するジアミンを合成単量体として用いて製造したポリイミド又はその前駆体を有機絶縁材組成物として用いることにより、低温硬化および低いテーパー角を実現することができ、光透過度及び光感度に優れ、且つ基板との密着性に優れる感光性有機絶縁材組成物を開発するに至った。
【０００８】
本発明の目的は、低温硬化および低いテーパー角の形成が可能なＯＬＥＤデバイス用感光性有機絶縁材組成物を提供することにある。
【０００９】
本発明の他の目的は、基板に対する高い密着性およびクラックの発生がない優れた膜特性を有する感光性有機絶縁材組成物を提供することにある。
【課題を解決するための手段】
【００１０】
本発明は、下記一般式(１)又は一般式(２)で表されるポリイミド又はその前駆体１００重量部に対し光活性物質(Ｐｈｏｔｏ Ａｃｔｉｖｅ Ｃｏｍｐｏｕｎｄ)１〜５０重量部を含むことを特徴とする感光性有機絶縁材組成物を提供する。
【化１】
2014225031.tif 000003
【化２】
2014225031.tif 000004
式中、Ｘは４価の有機基であり、
Ｙは２価の有機基であり、
Ｚは下記一般式(３)で表されるジアミン化合物から由来したものである。
【化３】
2014225031.tif 000005
式中、ｍは２〜２１の整数であり、Ｒ'は炭素数２〜６のアルキレン基である。
また、０≦ｐ<１、０<ｑ≦１、ｐ＋ｑ=１である。
ｎは２〜５００の整数であり、
Ｒは水素又はアルキル基又はシリルアルキル基(ｓｉｌｙｌ ａｌｋｙｌ)からなる群より選ばれるものである。
【００１１】
望ましくは、上記一般式(１)のＺは下記一般式(４)で表されるジアミン化合物から由来したものである。
【化４】
2014225031.tif 000006
【００１２】
式中、ｍは２〜２１の整数である。
望ましくは、上記一般式(４)のｍは２〜７の整数である。
【００１３】
また、上記一般式(１)又は一般式(２)の置換基Ｘは、例えば、下記４価の有機基からなる群より選ばれる１種以上である。
2014225031.tif 000007
【００１４】
また、上記一般式(１)又は一般式(２)の置換基Ｙは、例えば、下記２価の有機基からなる群より選ばれる１種以上である。
2014225031.tif 000008
【００１５】
また、上記一般式(１)又は一般式(２)の置換基Ｙは、例えば、下記多数のジアミン化合物からなる群より選ばれるいずれか一つ以上のジアミン化合物から由来する２価の有機基である。
【００１６】
一方、上記光活性物質は、例えば、下記化合物群から選ばれるいずれか一つ以上である。
2014225031.tif 000009
【００１７】
2014225031.tif 000010
式中、Ｄは、例えば下記一般式で表される有機基又は水素原子(Ｈ)から選ばれるいずれか一つ以上である。
2014225031.tif 000011
【００１８】
一方、上記感光性有機絶縁材組成物は、溶解速度調節剤、増感剤、接着力増進剤および界面活性剤からなる群より選ばれる１種以上の添加剤をポリイミド又はその前駆体１００重量部に対し０.１〜３０重量部を含むことができる。
【００１９】
上記感光性有機絶縁材組成物は、望ましくは、Ｎ-メチル-２-ピロリドン、 Ｎ,Ｎ-ジメチルホルムアミド、Ｎ,Ｎ-ジメチルアセトアミド、ジメチルスルホキシド、Ｎ,Ｎ-ジエチルアセトアミド、γ-ブチロラクトン、γ-バレロラクトン、ｍ-クレゾール、エチレングリコールモノメチルエーテル、エチレングリコールモノメチルエーテルアセテート、エチレングリコールモノエチルエーテル、エチレングリコールモノエチルエーテルアセテート、エチレングリコールモノブチルエーテル、エチレングリコールモノブチルエーテルアセテート、プロピレングリコールモノメチルエーテル、プロピレングリコールモノメチルエーテルアセテート、プロピレングリコールモノエチルエーテル、プロピレングリコールモノエチルエーテルアセテート、プロピレングリコールモノプロピルエーテル、プロピレングリコールモノプロピルエーテルアセテート、プロピレングリコールモノブチルエーテル、プロピレングリコールモノブチルエーテルアセテート、プロピレングリコールジメチルエーテル、プロピレングリコールジエチルエーテル、プロピレングリコールジプロピルエーテル、プロピレングリコールジブチルエーテル、乳酸エチル、乳酸ブチル、シクロヘキサノンおよびシクロペンタノンからなる群より選ばれる１種以上の溶媒を組成物１００重量部に対し４０〜９７重量部を含む。
【発明の効果】
【００２０】
本発明のポリイミド又はその前駆体を含む感光性有機絶縁材組成物は、特に、最終デバイスの製造工程において基板に対して高い密着性を有するのみでなく、パターンのエッジ部に残渣がなく、低温硬化工程でも低いテーパー角の実現が可能である。
【図面の簡単な説明】
【００２１】
【図１】実施例１で製造された樹脂を含む感光性有機絶縁材組成物を適用したＯＬＥＤデバイスにおいて絶縁膜のモルホロジーである。
【図２】実施例２で製造された樹脂を含む感光性有機絶縁材組成物を適用したＯＬＥＤデバイスにおいて絶縁膜のモルホロジーである。
【図３】比較例１で製造された樹脂を含む感光性有機絶縁材組成物を適用したＯＬＥＤデバイスにおいて絶縁膜のモルホロジーである。
【図４】比較例２で製造された樹脂を含む感光性有機絶縁材組成物を適用したＯＬＥＤデバイスにおいて絶縁膜のモルホロジーである。
【発明を実施するための形態】
【００２２】
本発明は、ポリイミド又は前駆体を含む感光性有機絶縁材組成物に関する。
【００２３】
本発明の感光性有機絶縁材組成物は、ポリアルキレンオキシドを含むジアミンを合成単量体として用いて製造したポリイミド又はその前駆体および光によって酸を発生させることができる光活性物質(Ｐｈｏｔｏ ａｃｔｉｖｅ ｃｏｍｐｏｕｎｄ)からなり、必要に応じて接着力増進剤、界面活性剤を添加して製造する。
【００２４】
本発明においてベース樹脂として用いられるポリイミド又はその前駆体は、下記一般式(１)又は一般式(２)で表される重合体である。
【化１】
2014225031.tif 000012
【化２】
2014225031.tif 000013
【００２５】
式中、Ｘは４価の有機基であり、
Ｙは２価の有機基であり、
Ｚは下記一般式(３)で表されるジアミン化合物から由来したものである。
【化３】
2014225031.tif 000014
式中、ｍは２〜２１の整数であり、Ｒ'は炭素数２〜６のアルキレン基である。
また、０≦ｐ<１、０<ｑ≦１、ｐ＋ｑ=１である。
ｎは２〜５００の整数であり、
Ｒは水素又はアルキル基又はシリルアルキル基(ｓｉｌｙｌ ａｌｋｙｌ)からなる群より選ばれるものである。
【００２６】
上記一般式１又は一般式２の繰り返し単位を有するポリイミド又はその前駆体は、有機溶媒下で酸成分のテトラカルボン酸二無水物とジアミンとを反応させて製造する。
【００２７】
本発明ではジアミン化合物としてポリアルキレンオキシド([-ＯＲ']ｍ)を含有するジアミンを用いることを特徴とする。
【００２８】
上記ポリアルキレンオキシドにおいて、Ｒ'は、例えば、炭素数２〜６のアルキレン基である。その中でもＲ'がエチレン基としてポリエチレンオキシドであることが望ましい。
【００２９】
したがって、本発明の一般式(１)又は一般式(２)で表されるポリイミド又はその前駆体において、置換基Ｚは、望ましくは下記一般式(４)で表されるジアミンから由来した「ポリエチレンオキシド含有２価の有機基」と定義される。
【化４】
2014225031.tif 000015
式中、ｍは２〜２１の整数である。
【００３０】
このような置換基Ｚを含むポリイミド又はその前駆体は、感光性有機絶縁材組成物であって、ＯＬＥＤデバイスの絶縁膜として用いられる場合、基板との密着性に優れ、低温硬化工程でも低いテーパー角を実現することができる。
【００３１】
上記一般式(１)又は一般式(２)で表されるポリイミド又はその前駆体において、置換基Ｘは、ポリイミド又はその前駆体の製造に用いられるテトラカルボン酸二無水物から由来する４価の有機基であって、下記一般式で表される４価の有機基のうちいずれか一つ又は二つ以上である 。
2014225031.tif 000016
【００３２】
本発明では、ポリイミド又はその前駆体の製造時に上記一般式で表される４価の有機基から選ばれるいずれか一つ以上の４価の有機基を含むテトラカルボン酸二無水物を下記一般式(３)で表されるジアミンと縮合反応させる。
【化３】
2014225031.tif 000017
【００３３】
式中、ｍは２〜２１の整数であり、Ｒ'は炭素数２〜６のアルキル基である。
【００３４】
また、本発明では、ポリイミド又はその前駆体に感光性を付与するために、上記一般式(３)で表されるジアミンの他に下記一般式で表される２価の有機基群から選ばれるいずれか一つ以上を含むジアミンを合成単量体として用いてポリイミド又はその前駆体を製造する。
2014225031.tif 000018
【００３５】
上記一般式で表される２価の有機基は、フェノール性水酸基又はカルボキシル基を含んで本発明のポリイミド又はその前駆体にアルカリ溶解性を付与する。
【００３６】
本発明の一般式(１)又は一般式(２)で表されるポリイミド又はその前駆体において、置換基Ｙは上記２価の有機基群から選ばれるいずれか一つ又は二つ以上である。
【００３７】
また、本発明では、ポリイミド又はその前駆体の感光性を調節するために、下記一般式で表されるジアミン化合物からなる群より選ばれるいずれか一つ以上を合成単量体として用いることができる。
2014225031.tif 000019
【００３８】
本発明でポリイミド又はその前駆体は、重量平均分子量が２,０００〜２００,０００であるものを用いることができる。重量平均分子量が低過ぎるとフィルム特性が悪くなる問題があり、高過ぎると現像液に溶解度が低下する問題が生じる。
【００３９】
本発明のポリイミド又はその前駆体は、テトラカルボン酸二無水物および上記一般式(３)で表されるジアミン化合物を有機溶媒下で反応させて製造する。
【００４０】
本発明において、ポリイミド又はその前駆体の製造に用いられる有機溶媒は、Ｎ-メチル-２-ピロリドン、Ｎ,Ｎ-ジメチルホルムアミド、Ｎ,Ｎ-ジメチルアセトアミド、ジメチルスルホキシド、Ｎ,Ｎ-ジエチルアセトアミド、γ-ブチロラクトン、エチルセロソルブ、ブチルセロソルブ、ジエチレングリコール、メチルエチルエーテル、ジエチレングリコール、ジメチルエーテル、ジエチレングリコール、ジエチルエーテル、ジプロピレングリコールジメチルエーテル、メチル-３-メトキシプロピオネート、エチル３-エトキシプロピオネート、プロピレングリコールメチルエーテルプロピオネート、ジプロピレングリコールジメチルエーテル、シクロヘキサノンおよびプロピレングリコールモノメチルエーテルアセテートからなる群より選ばれる１種以上を用いる。
【００４１】
本発明の感光性ポリイミド樹脂組成物は、上記のように製造されたポリイミド又はその前駆体に光活性物質(ＰＡＣ)を添加し、必要に応じて溶解速度調節剤、増感剤、接着力増進剤又は界面活性剤を添加させて製造する。
【００４２】
上記各添加剤は、ポリイミド又はその前駆体１００重量部に対し０.１〜３０重量部の範囲で用いることができる。
【００４３】
本発明において使用可能な光活性物質は、下記一般式で表される化合物群から選ばれるいずれか一つ又は二つ以上を組み合わせて用いることができる。
2014225031.tif 000020
式中、Ｄは、例えば下記一般式又は水素原子(-Ｈ)から選ばれるいずれか一つである。
2014225031.tif 000021
【００４４】
上記光活性物質は、ポリイミド又はその前駆体１００重量部に対し１〜５０重量部を用いることが望ましい。
【００４５】
また、本発明の感光性有機絶縁材組成物に用いられる溶媒としては、上記ポリイミド又はその前駆体を溶解させることができるものであれば特に限定されない。具体的な例として、Ｎ-メチル-２-ピロリドン、Ｎ,Ｎ-ジメチルホルムアミド、Ｎ,Ｎ-ジメチルアセトアミド、ジメチルスルホキシド、Ｎ,Ｎ-ジエチルアセトアミド、γ-ブチロラクトン、γ-バレロラクトン、ｍ-クレゾール、エチレングリコールモノメチルエーテル、エチレングリコールモノメチルエーテルアセテート、エチレングリコールモノエチルエーテル、エチレングリコールモノエチルエーテルアセテート、エチレングリコールモノブチルエーテル、エチレングリコールモノブチルエーテルアセテート、プロピレングリコールモノメチルエーテル、プロピレングリコールモノメチルエーテルアセテート、プロピレングリコールモノエチルエーテル、プロピレングリコールモノエチルエーテルアセテート、プロピレングリコールモノプロピルエーテル、プロピレングリコールモノプロピルエーテルアセテート、プロピレングリコールモノブチルエーテル、プロピレングリコールモノブチルエーテルアセテート、プロピレングリコールジメチルエーテル、プロピレングリコールジエチルエーテル、プロピレングリコールジプロピルエーテル、プロピレングリコールジブチルエーテル、乳酸エチル、乳酸ブチル、シクロヘキサノンおよびシクロペンタノンからなる群より選ばれる１種以上を用いることができる。
【００４６】
本発明の感光性有機絶縁材組成物は、組成物１００重量部に対し４０〜９７重量部の溶媒を含むことが望ましい。溶媒が４０重量部未満であると、必要以上に高粘度になり、コーティングのときに均一な表面を得ることができず、所望の厚さを実現し難く、液の製造のときに均一な混合を形成し難く、且つ微細パターンの形成のための物性の実現が難しく、溶液が９７重量部を超えると、基板との密着力が低下し、均一なコーティング性および所望の膜厚を得難い。
【００４７】
上記のような組成を有する本発明の感光性有機絶縁材組成物は、ガラス基板などの基材上にスピンコーティング、スリットスピンコーティング、ロールコーティング、ダイコーティング、カーテンコーティングなどの通常の方法を用いて塗布し、露光および現像工程を経て感光性フィルムを形成させる。露光および現像工程も通常の感光性有機絶縁材組成物を利用した感光層の形成時に使用される方法を用い、特に限定されない。
【００４８】
上記露光工程において、光照射手段により照射される光源としては電磁波、紫外線から可視光、電子線、Ｘ線、レーザー光などが挙げられる。また、光源の照射方法としては、高圧水銀灯、キセノン灯、カーボンアーク灯、ハロゲンランプ、コピー機用冷陰極管、ＬＥＤ、半導体レーザーなど公知の手段を用いることができる。
【００４９】
上記現像工程は、露光工程を経た感光性フィルムから露光された領域を現像液を利用して除去することによりパターンを形成する工程であって、ここに用いられる現像液としては、アルカリ金属又はアルカリ土類金属の水酸化物、炭酸塩、炭酸水素塩、アンモニア水４級アンモニウム塩のような塩基性水溶液が挙げられる。テトラメチルアンモニウム水溶液のようなアンモニア４級アンモニウム水溶液が特に望ましい。
【００５０】
全体的な工程は、本発明の感光性有機絶縁材組成物をガラスやシリコンウェハ基板にスピンコーティングし、約１１０〜１４５℃で１〜２分間前熱処理(ｐｒｅｂａｋｅ)を行ってフィルムを形成させる。上記フィルムをパターンの形成されたフォトマスクにより露光させた後、露光部位をアルカリ水溶液を用いて現像し、脱イオン水で洗浄する。その後、２００〜３５０℃で約３０分〜２時間後熱処理(ｐｏｓｔｂａｋｅ)を行ってパターンを得ることになる。
【００５１】
以下、本発明を実施例に基づいてより詳細に説明するが、本発明はこれらの実施例により限定されるものではない。
【００５２】
［合成例１(３,３',４,４'-ジフェニルエーテルテトラカルボン酸ジクロライドの製造)］
３,３',４,４'-ジフェニルエーテルテトラカルボン酸二無水物３１.０ｇ(０.１ｍｏｌｅ)に無水メチルアルコール３００ｍｌを添加し、８０℃の温度で５時間還流および撹はんして反応させた後、残留溶媒を高温減圧下で乾燥して３,３',４,４'-ジフェニルエーテルテトラカルボン酸ジメチルエステル３７.４ｇ(収得率１００％)を得た。得られた３,３',４,４'-ジフェニルエーテルテトラカルボン酸ジメチルエステル３７.４ｇ(０.１ｍｏｌｅ)に、チオニルクロライド３５.４ｇ(０.３ｍｏｌｅ)を滴下し、触媒量のＮ,Ｎ-ジメチルホルムアミドを添加した後、９０℃の温度で３時間反応させ、室温に冷却し、残留のチオニルクロライドを減圧下で除去した後、３,３',４,４'-ジフェニルエーテルテトラカルボン酸ジクロライド４１.０ｇ(収得率１００％)を得た。
【００５３】
［実施例１(ポリマーＰ-１の製造)］
上記合成例１で製造された３,３',４,４'-ジフェニルエーテルテトラカルボン酸ジクロライド２４.６ｇ(６０ｍｍｏｌｅ)を２,２-ビス(３-アミノ-４-ヒドロキシフェニル)-ヘキサフルオロプロパン１５.４ｇ(４２ｍｍｏｌｅ)と１,２-ビス(２-アミノエトキシ)エタン２.７ｇ(１８ｍｍｏｌｅ)、そしてピリジン１０.６５ｇが溶けているＮ-メチル-２-ピロリドン１５０ｍｌに窒素雰囲気下０℃でゆっくり滴下し、ゆっくり室温に上昇させた後、５時間撹はんすることにより反応させた。その後、反応物を２Ｌの水にゆっくり滴下して沈殿物を生成させ、得られた沈殿物は濾過して分離させ、水で３回洗浄した後、減圧乾燥してポリアミド酸メチルエステル(Ｐ-１)３２.５ｇを得た。得られたポリマーの重さ平均分子量は２８,０００であった。
【００５４】
［実施例２(ポリマーＰ-２の製造)］
実施例１で２,２-ビス(３-アミノ-４-ヒドロキシフェニル)-ヘキサフルオロプロパン１５.４ｇ(４２ｍｍｏｌｅ)と１,２-ビス(２-アミノエトキシ)エタン２.７ｇ(１８ｍｍｏｌｅ)の代わりに、２,２-ビス(３-アミノ-４-ヒドロキシフェニル)-ヘキサフルオロプロパン１３.２ｇ(３６ｍｍｏｌｅ)と１,２-ビス(２-アミノエトキシ)エタン１.８ｇ(１２ｍｍｏｌｅ)および４-オキシジアニリン２.４ｇ(１２ｍｍｏｌｅ)を添加することを除いては、同様の方法を用いてポリマー(Ｐ-２)を製造した。得られたポリマー(Ｐ-２)の重さ平均分子量は２５,０００であった。
【００５５】
［比較例１(ポリマーＰ-３の製造)］
実施例１で２,２-ビス(３-アミノ-４-ヒドロキシフェニル)-ヘキサフルオロプロパン１５.４ｇ(４２ｍｍｏｌｅ)と１,２-ビス(２-アミノエトキシ)エタン２.７ｇ(１８ｍｍｏｌｅ)の代わりに、全量２,２-ビス(３-アミノ-４-ヒドロキシフェニル)-ヘキサフルオロプロパン２２.０ｇ(６０ｍｍｏｌｅ)を用いることを除いては、同様の方法を用いてポリアミド酸メチルエステル(Ｐ-３)２９.５ｇを得た。得られたポリマーの重さ平均分子量は２９,５００であった。
【００５６】
［比較例２(ポリマーＰ-４の製造)］
実施例２で２,２-ビス(３-アミノ-４-ヒドロキシフェニル)-ヘキサフルオロプロパン１３.２ｇ(３６ｍｍｏｌｅ)と１,２-ビス(２-アミノエトキシ)エタン１.８ｇ(１２ｍｍｏｌｅ)および４-オキシジアニリン２.４ｇ(１２ｍｍｏｌｅ)の代わりに、２,２-ビス(３-アミノ-４-ヒドロキシフェニル)-ヘキサフルオロプロパン１７.６ｇ(４８ｍｍｏｌｅ)と４-オキシジアニリン２.４ｇ(１２ｍｍｏｌｅ)を添加することを除いては、同様の方法を用いてポリイミド(Ｐ-４)を製造した。得られたポリマーの重さ平均分子量は２３,０００であった。
【００５７】
［感光性有機絶縁材組成物の製造および特性評価］
上記のように得られたポリイミド前駆体(Ｐ-１、Ｐ-３)又はポリイミド(Ｐ-２、Ｐ-４)３ｇと光活性化合物としてジアゾナフトキノンエステル化合物(ＴＰＰＡ３２０:ＯＤ/(ＯＤ＋ＯＨ)=２/３の比率によりＯＨおよびＯＤから選択的に与えられる。)１.０ｇ、溶媒Ｎ-メチル-２-ピロリドン８ｇに加えた後、室温で１時間撹はんさせ、これを細孔１μｍのフィルターで濾過して感光性有機絶縁材組成物を製造した。
【００５８】
上記感光性有機絶縁材組成物を製造して下記のような方法で物性を測定し、その結果は下記の表１および図１〜図４に示した。
【００５９】
１．  テーパー角(Ｔａｐｅｒ Ａｎｇｌｅ)の撮影
テーパー角の測定は、パターンされたレジストの断面ＳＥＭイメージにより測定し、厚さおよび残膜測定は現像前/後のレジストに対して表面プロファイラ(ｓｕｒｆａｃｅ ｐｒｏｆｉｌｅｒ)を用いて測定した。
【００６０】
２．  感度評価
感度評価は、ステッパー(ｓｔｅｐｐｅｒ)およびアライナ(ａｌｉｇｎｅｒ)により露光部が現像液に完全に溶けてなくなる露光量を測定した。
【００６１】
３．  Ｒｅｓｉｄｕｅ及びＡｄｈｅｎｓｉｏｎ評価
【００６２】
Ｒｅｓｉｄｕｅ及びＡｄｈｅｎｓｉｏｎ評価は、パターン工程を行った後残っているパターンの形状を観察した。
【表１】
2014225031.tif 000022
【図１】
2014225031.tif 000032
【図２】
2014225031.tif 000033
【図３】
2014225031.tif 000034
【図４】
2014225031.tif 000035
【手続補正書】
【提出日】平成26年8月14日(2014.8.14)
【手続補正１】
【補正対象書類名】特許請求の範囲
【補正対象項目名】全文
【補正方法】変更
【補正の内容】
【特許請求の範囲】
【請求項１】
下記一般式（１）又は一般式（２）で表されるポリイミド又はその前駆体１００重量部及び下記一般式（８）で表される化合物群から選ばれる１種以上である光活性物質１〜５０重量部を含む感光性有機絶縁材組成物で製造されたポリイミドフィルムを含む絶縁膜。
【化１】
2014225031.tif 000036
【化２】
2014225031.tif 000037
上記一般式（１）又は上記一般式（２）中、
Ｘは４価の有機基であり、
Ｙは２価の有機基であり、
Ｚは下記一般式（４）で表されるジアミン化合物から由来したものであり、
０≦ｐ<１、０<ｑ≦１、ｐ＋ｑ=１であり、
ｎは２〜５００の整数であり、
Ｒは水素又はアルキル基又はシリルアルキル基(ｓｉｌｙｌ ａｌｋｙｌ)からなる群より選ばれるものである。
【化４】
2014225031.tif 000038
上記一般式（４）中、ｍは２〜２１の整数である。
【化８】
2014225031.tif 000039
上記一般式（８）中、Ｄは、下記一般式（９）で表される有機基又は水素原子(-Ｈ)から選ばれる１種以上である。
【化９】
2014225031.tif 000040
【請求項２】
上記一般式(４)のｍは２〜７の整数であることを特徴とする、
請求項１に記載の絶縁膜。
【請求項３】
上記一般式(１)又は一般式(２)の置換基Ｘは、下記一般式（５）で表される有機基群から選ばれる１種以上であることを特徴とする、
請求項１又は請求項２に記載の絶縁膜。
【化５】
2014225031.tif 000041
【請求項４】
上記一般式(１)又は一般式(２)の置換基Ｙは、下記一般式（６）で表される２価の有機基群から選ばれる１種以上であることを特徴とする、
請求項１から請求項３までの何れか１項に記載の絶縁膜。
【化６】
2014225031.tif 000042
【請求項５】
上記一般式(１)又は一般式(２)の置換基Ｙは、下記一般式（７）で表されるジアミン化合物群から選ばれる１種以上から由来する有機基であることを特徴とする、
請求項１から請求項３までの何れか１項に記載の絶縁膜。
【化７】
2014225031.tif 000043
【請求項６】
溶解速度調節剤、増感剤、接着力増進剤および界面活性剤からなる群より選ばれる１種以上の添加剤をポリイミド又はその前駆体１００重量部に対し０.１〜３０重量部を含むことを特徴とする、
請求項１から請求項５までの何れか１項に記載の絶縁膜。
【請求項７】
Ｎ-メチル-２-ピロリドン、Ｎ,Ｎ-ジメチルホルムアミド、Ｎ,Ｎ-ジメチルアセトアミド、ジメチルスルホキシド、Ｎ,Ｎ-ジエチルアセトアミド、γ-ブチロラクトン、γ-バレロラクトン、ｍ-クレゾール、エチレングリコールモノメチルエーテル、エチレングリコールモノメチルエーテルアセテート、エチレングリコールモノエチルエーテル、エチレングリコールモノエチルエーテルアセテート、エチレングリコールモノブチルエーテル、エチレングリコールモノブチルエーテルアセテート、プロピレングリコールモノメチルエーテル、プロピレングリコールモノメチルエーテルアセテート、プロピレングリコールモノエチルエーテル、プロピレングリコールモノエチルエーテルアセテート、プロピレングリコールモノプロピルエーテル、プロピレングリコールモノプロピルエーテルアセテート、プロピレングリコールモノブチルエーテル、プロピレングリコールモノブチルエーテルアセテート、プロピレングリコールジメチルエーテル、プロピレングリコールジエチルエーテル、プロピレングリコールジプロピルエーテル、プロピレングリコールジブチルエーテル、乳酸エチル、乳酸ブチル、シクロヘキサノンおよびシクロペンタノンからなる群より選ばれる１種以上の溶媒を組成物１００重量部に対し４０〜９７重量部を含むことを特徴とする、
請求項１から請求項６までの何れか１項に記載の絶縁膜。
【請求項８】
上記絶縁膜は、ＯＬＥＤ用絶縁膜、ＬＣＤ用絶縁膜又は半導体用絶縁膜であることを特徴とする、
請求項１から請求項７までの何れか１項に記載の絶縁膜。